이것 에 대하 여 , 세 퍼 레이터 의 폴리올레핀 수지 의 분자량 분포 로 5 . 0 × 106 이상 의 비율 이 0 . 3 % 인 비 교예 1 은 , 20 ㎛ 환산 의 횡 방향 의 용융 열 수축 율 이 3 % 보다 작 았 다 . 이 결과 , 전지용 세 퍼 레이터 로서 사용 되 었 을 경우 , 전지 가 가열 되 었 을 때 에 정부 극 의 미소 단락 이 불 충분 한 채 로 열폭주 가 시작 되 기 때문 에 , 한 번 에 전지 의 에너지 가 방출 되 므로 열 안정 성 이 떨어진다 . 또한 , 5 . 0 × 106 이상 의 비율 이 0 . 5 % 인 비 교예 2 는 , 최대 구멍 지름 이 60 ㎚ 보다 커졌 다 . 이 결과 , 전지용 세 퍼 레이터 로서 사용 되 었 을 경우 , 자기 방전 이 커진다 . 또한 , 5 . 0 × 106 이상 의 비율 이 1 . 6 % 인 비 교예 3 은 20 ㎛ 환산 의 횡 방향 의 용융 열 수축 율 이 25 % 보다 커졌 다 . 이 결과 , 전지용 세 퍼 레이터 로서 사용 되 었 을 경우 , 전지 가 가열 되 어서 세 퍼 레이터 가 용융 할 때 에 정부 극 의 단락 이 급격 하 게 일어나 , 한 번 에 전지 의 에너지 가 방출 되 어 열 안정 성 이 떨어진다 .